(57)【要約】  本発明は、鉄およびリン酸塩でできた少なくとも１種類の活性正極材料と、リチウム塩の存在下でイオン伝導性を有する少なくとも１種類の水溶性ポリマーとを含有する複合材料でできた正極の作製方法であって、押出成形された複合材料を得るために、押出成形によって、前記複合材料の成分を混合する少なくとも１つの工程を含み、前記押出成形工程が、水性溶媒の存在下２０〜９５℃の温度でコニーダーまたは押出機によって行われる、方法に関する。本発明は、前記方法により得られた正極、リチウム電池を生産するための前記電極の使用、およびそのような電極が組み込まれた前記リチウム電池にも関する。この電極は、６０重量％を超える活物質を含有することを特に特徴とする。
2013504846.tif 000002
【特許請求の範囲】
【請求項１】
以下の成分：
−鉄−リン酸塩系材料から選択される少なくとも１種類の活性正極材料と；
−リチウム塩の存在下でイオンを伝導する少なくとも１種類の水溶性ポリマーと；
−場合により、導電性を付与する少なくとも１種類の材料と、
を含む複合材料からなる正極の製造方法であって、
押出成形された複合材料を得るために、押出成形によって、前記複合材料の成分を混合する少なくとも１つの工程と、ダイから押出成形して前記複合材料を形成する少なくとも１つの工程と、前記押出成形した複合材料を圧延またはカレンダー加工することによって、集電体上の正極膜の形態にする少なくとも１つの工程と、前記集電体に塗布された前記正極膜を乾燥させる少なくとも１つの工程とを含み、
前記押出成形工程が、コニーダー、二軸スクリュー押出機、またはマルチスクリュー押出機によって、水性溶媒であって、脱塩水または蒸留水、あるいは脱塩水または蒸留水と、前記水性溶媒の全重量の最大３０重量％の少なくとも１種類の水混和性溶媒との混合物からなる水性溶媒（前記水性溶媒は、前記複合材料を形成する前記成分の全重量の約３〜２５重量％である）の存在下、２０〜９５℃の温度で行われることを特徴とする、製造方法。
【請求項２】
前記押出成形工程が３５〜８０℃の温度で行われることを特徴とする、請求項１に記載の方法。
【請求項３】
前記押出成形工程が二軸スクリュー押出機によって行われることを特徴とする、請求項１および２のいずれか一項に記載の方法。
【請求項４】
前記二軸スクリュー押出機が共回転二軸スクリュー押出機であることを特徴とする、請求項３に記載の方法。
【請求項５】
前記二軸スクリュー押出機が、連続して約１０個のブロックからなり、各ブロックが独立して特定の選択された温度で制御され、ブロック中では２つの平行なスクリューが回転する区画モジュール式バレルと、前記スクリューを駆動する可変速度歯車モーターと、前記電極複合材料の組成物を構成する前記成分を前記押出機に供給することが意図された１つ以上の可変供給速度の供給装置と、前記液体水性溶媒を導入するためのシステムと、場合により、１つ以上のサイドフィーダーとを含み、前記二軸スクリュー押出機には、種々のホッパーと、１つ以上の液体注入ノズルに場合により接続するための１つ以上の特定のバレル組立体と、サイドフィーダーの１つ以上の接続部分を受け入れるように意図された場合により１つ以上のバレル組立体とがさらに取り付けられることを特徴とする、請求項４に記載の方法。
【請求項６】
前記水混和性溶媒が低級アルコール類およびグリコール類から選択されることを特徴とする、先行する請求項のいずれか一項に記載の方法。
【請求項７】
前記水混和性溶媒が存在する場合、前記水性溶媒の全重量の１５重量％未満となることを特徴とする、先行する請求項のいずれか一項に記載の方法。
【請求項８】
前記押出成形工程で使用される水性溶媒の量が、前記複合材料を形成する前記成分の全重量の８〜１５重量％まで変動することを特徴とする、先行する請求項のいずれか一項に記載の方法。
【請求項９】
前記ダイの前の前記押出機の出口に圧力の増加および安定化のための装置が配置されることを特徴とする、先行する請求項のいずれか一項に記載の方法。
【請求項１０】
前記装置が、２０〜９５℃の温度プロファイルを有する一軸スクリュー再処理押出機であることを特徴とする、請求項９に記載の方法。
【請求項１１】
前記ダイがフラットダイであることを特徴とする、先行する請求項のいずれか一項に記載の方法。
【請求項１２】
前記圧延またはカレンダー加工工程が、反対方向に回転する２つのローラーからなる圧延またはカレンダー加工装置で行われることを特徴とする、先行する請求項のいずれか一項に記載の方法。
【請求項１３】
前記乾燥工程がインラインで行われることを特徴とする、先行する請求項のいずれか一項に記載の方法。
【請求項１４】
前記活性正極材料、前記水溶性ポリマー、および前記導電性を付与する材料が、それぞれ異なるフィーダー中に収容され、連続および／または同時に、前記水性溶媒を導入するためのゾーンの下流または上流の、前記押出機の種々の選択されたゾーン中に導入されることを特徴とする、先行する請求項のいずれか一項に記載の方法。
【請求項１５】
前記水性溶媒が、液体注入ポンプによって前記押出機中に直接注入されることを特徴とする、先行する請求項のいずれか一項に記載の方法。
【請求項１６】
前記押出成形が、前記電極材料の組成物の前記成分（固形分）の混合物が１時間当たり２〜２００ｋｇの供給速度で行われることを特徴とする、先行する請求項のいずれか一項に記載の方法。
【請求項１７】
前記活性電極材料が、被覆されていない粒子、または炭素質被覆を含む粒子の形態のＬｉＦｅＰＯ4であることを特徴とする、先行する請求項のいずれか一項に記載の方法。
【請求項１８】
前記活性電極材料が、固体状態にある前記複合材料の組成物の前記成分の全重量の約６０〜８５重量％であることを特徴とする、先行する請求項のいずれか一項に記載の方法。
【請求項１９】
前記水溶性のポリマーが粉末、顆粒、または水性分散液の形態をとることを特徴とする、先行する請求項のいずれか一項に記載の方法。
【請求項２０】
前記水溶性ポリマーが、ポリオキシエチレン、ポリオキシプロピレン、およびポリオキシブチレンポリマー、コポリマー、およびターポリマーから選択されることを特徴とする、先行する請求項のいずれか一項に記載の方法。
【請求項２１】
前記水溶性ポリマーが、固体状態にある前記複合材料の組成物の前記成分の全重量の１０〜３０重量％であることを特徴とする、先行する請求項のいずれか一項に記載の方法。
【請求項２２】
前記導電性を付与する材料が炭素であり、カーボンブラック、カーボンナノチューブ、黒鉛、またはこれらの材料の混合物から選択されることを特徴とする、先行する請求項のいずれか一項に記載の方法。
【請求項２３】
前記導電性を付与する材料が、カーボンブラックまたは黒鉛の水性分散液であることを特徴とする、請求項１から２１のいずれか一項に記載の方法。
【請求項２４】
前記正極複合材料が、ＬｉＡｌＣｌ4、Ｌｉ2Ａｌ2Ｃｌ6Ｏ、ＬｉＣｌＯ4、ＬｉＰＦ6、ＬｉＡｓＦ6、ＬｉＢＦ4、ＬｉＣＦ3ＳＯ3、ＬｉＳｂＦ6、ＬｉＳｂＣｌ6、Ｌｉ2ＴｉＣｌ6、Ｌｉ2ＳｅＣｌ6、Ｌｉ2Ｂ10Ｃｌ10、Ｌｉ2Ｂ12Ｃｌ12、ＬｉＢＯＢ、ＬｉＢＥＴＩ、ＬｉＦＳＩ、およびＬｉＴＦＳＩから選択されるリチウム塩を含有することを特徴とする、先行する請求項のいずれか一項に記載の方法。
【請求項２５】
リチウム塩の最終含有率が、前記膜の乾燥後の前記電極複合材料の全重量の３〜１０重量％まで変動することを特徴とする、請求項２４に記載の方法。
【請求項２６】
前記リチウム塩が前記押出成形工程において前記電極複合材料の組成物の前記成分に加えられ、ＬｉＴＦＳＩ、ＬｉＣｌＯ4、およびＬｉＢＥＴＩから選択されることを特徴とする、請求項２４および２５のいずれか一項に記載の方法。
【請求項２７】
前記押出成形工程に使用される前記水性溶媒が、溶液中の前記リチウム塩を含有することを特徴とする、請求項２４から２６のいずれか一項に記載の方法。
【請求項２８】
前記圧延またはカレンダー加工工程が、前記ダイの出口から押出成形された前記複合材料への作用を介して、集電体の２つの面の少なくとも１つに対して直接行われることを特徴とする、先行する請求項のいずれか一項に記載の方法。
【請求項２９】
前記正極用の前記集電体が、４μｍ〜３０μｍの範囲の厚さのアルミニウム箔からなることを特徴とする、先行する請求項のいずれか一項に記載の方法。
【請求項３０】
前記集電体に塗布された前記膜を乾燥させる前記工程が自立技術を備えた乾燥オーブン中の対流加熱によって行われることを特徴とする、先行する請求項のいずれか一項に記載の方法。
【請求項３１】
先行する請求項のいずれか一項に記載の方法を実施することによって得られた正極であって、複合材料膜の形態をとり、前記活性電極材料がリン酸鉄を主成分とする材料であり：
−前記活性電極材料の含有率が、固体状態にある前記電極の全重量の６０重量％を超え；
−その厚さが１００μｍ未満であり；
−その多孔度が３％未満であり；
−その含水率が１０００ｐｐｍ未満である
ことを特徴とする正極。
【請求項３２】
その多孔度が１％未満であることを特徴とする、請求項３１に記載の電極。
【請求項３３】
その幅が、１センチメートルから７００ｎｍを超える値まで変動することを特徴とする、請求項３１および３２のいずれか一項に記載の電極。
【請求項３４】
リチウム電池を生産するための、請求項３１から３３のいずれか一項に記載の正極の使用。
【請求項３５】
少なくとも１つの正極と、１つの負極と、電解質と、集電体とを含むリチウム電池であって、前記正極が請求項３１から３３のいずれか一項に記載されるような電極であることを特徴とする、リチウム電池。
【発明の詳細な説明】
【技術分野】
【０００１】
本発明は、水、または水と少なくとも１つの水混和性溶媒との混合物の存在下での押出成形による、リン酸鉄、特にＬｉＦｅＰＯ4を主成分とする、正極として使用するための複合材料の製造プロセス、このプロセスを実施することによって得られる正極、ならびにその応用に関する。
【０００２】
本発明は、リチウム金属ポリマー（ＬＭＰ）電池を生産する分野に関する。この種の電池は、ｎ回巻き上げられた一連の薄膜（以下の構成のロール：電解質／カソード／集電体／カソード／電解質／リチウム）、またはｎ枚の薄膜の多層（上記構成の切断し重ねられたもの、またはｎ層の多層）の形態をとる。この単一の積層／複合構造は、約１００ミクロンの厚さを有する。これは、以下の４つの機能性シートを含む：ｉ）一般にリチウム金属またはリチウム合金箔からなる負極（アノード）、ｉｉ）ポリマー（一般にポリオキシエチレン（ＰＯＥ））およびリチウム塩から構成される電解質、ｉｉｉ）金属酸化物（たとえばＶ2Ｏ5、ＬｉＶ3Ｏ8、ＬｉＣｏＯ2、ＬｉＮｉＯ2、ＬｉＭｎ2Ｏ4、およびＬｉＮｉ0.5Ｍｎ0.5Ｏ2など）を主成分とする、あるいは、たとえばＬｉＦｅＰＯ4などのＬｉＭＰＯ4型リン酸塩（式中、Ｍは、Ｆｅ、Ｍｎ、Ｃｏ、Ｎｉ、およびＴｉから選択される金属陽イオン、またはこれらの陽イオンの組み合わせを表す）を主成分とする、炭素およびポリマー上の活性電極材料から構成される正極（カソード）、ならびに最後にｉｖ）一般に金属箔からなり電気的接続を可能にする集電体。
【背景技術】
【０００３】
一般に、リチウム電池用のカソード膜の製造プロセスは、通常粉末形態である活性電極材料を、炭素もしくは黒鉛粒子、またはそれら２種類の混合物などの導電性材料、ならびにポリマーバインダーと有機溶媒中で混合して、均一ペーストを形成することに存する。次に、このペーストを集電体に塗布して薄膜を形成し、次に加熱することによって有機溶媒を蒸発させる。これらのプロセスによって得られる電極膜は、一般に多孔質であり、電解質を含有しない。次に、このカソード薄膜を電池の他の要素と組み合わせ、次に得られた組立体を、リチウム塩を含むイオン伝導性液体電解質で飽和させる。次に、カソードを形成する多孔質膜に電解質を充填することで、カソードとアノードとの間のイオン交換が可能になる。
【０００４】
固体リチウム（ＬＭＰ）電池用の正極材料の薄膜を製造する別のプロセスでは、溶媒和性ポリマーおよびリチウム塩からなる電解質を取り込む混合物が使用される。その混合物は、有機溶媒中で混合された粒子形態の活性電極材料、導電性材料、溶媒和性ポリマー、およびリチウム塩を含み、均一な電極ペーストを形成する。次にこのペーストを集電体に塗布して膜または薄膜を形成し、次に加熱することによって有機溶媒を蒸発させて、電極を形成する。この様式で得られる正極は、溶媒が蒸発する前に電解質が最初に電極材料中に導入され、活性電極材料の粒子間の空隙が満たされる限りは、低い多孔度を有する。次に、この正極膜は、固体リチウム電池を形成するために、固体イオン伝導性セパレーター（ポリマー電解質）および対負極と組み合わされる。
【０００５】
どちらの場合も、カソードの生産に使用される混合物の粘度を低下させ、薄膜の形態で電極ペーストを集電体に塗布できるようにするために、有機溶媒が使用される。次に、有機溶媒は、ほとんどの場合加熱後に蒸発させることによって除去する必要があり、その後、電池の種々の構成要素が互いに組み合わされる。この種の電極が商業規模または連続プロセスで生産される場合、環境を汚染しないために、蒸発した有機溶媒を回収する必要がある。有機溶媒を回収するプロセスには、溶媒蒸気が環境中に漏れるのを防止する特殊な施設が必要となり、使用中に大量のこれらの溶媒の保管および取り扱いに適した設備が必要となる。
【０００６】
これらのプロセスで使用される有機溶媒の代わりに、水などの無公害の溶媒を用いることが、特に国際公開第２００４／０４５００７号パンフレットですでに想定されている。このプロセスによると、活性正極材料と、増粘剤が混合された水溶性合成ゴムからなるバインダーとを含有する水溶液で担体が被覆される。次に、含水率を２０００ｐｐｍ未満、好ましくは５０ｐｐｍ未満の値まで低下させるために、担体上に堆積した膜を少なくとも１２〜２４時間乾燥させる必要がある。リチウム塩をこの溶液中に取り込むことは、これらの塩の場合は不可能であるが、その理由は、吸湿性であるため、膜中に存在する水を保持し、担体上への水溶液の被覆後に水を除去する乾燥工程に要する時間がさらに増加するからである。この場合、この結果得られる膜は、多孔質となり、そのため、後に電池の他の構成材料と組み合わせるときにリチウム塩に含浸させることができ、カソードとアノードとの間のイオン交換が可能となる。したがって、国際公開第２００４／０４５００７号パンフレットに記載のプロセスは、電池の他の構成材料と組み合わせる前にリチウム塩を正極材料中に取り込む必要があるリチウム系電池を製造するために使用することはできない。
【０００７】
乾式（無溶媒）押出成形によって正極を製造することも可能である。この場合、電極材料の組成物の種々の構成材料が一軸スクリューまたは二軸スクリュー押出機中に導入され、次にフラットダイから担体上に押出成形される。しかし電極材料の種々の構成材料の混合物は高粘度であり、そのため一般には、取り込みが可能である活性電極材料の内容が限定される。したがって、ＬｉＦｅＰＯ4が活性正極材料として用いられる場合、最終電極材料中に取り込まれ得る最大％値は、電極の全乾燥重量約６５％、より一般的には６０％未満である。この点において、使用されるポリマー（ポリエーテル）が感熱性であり分解が生じるというまさにその性質のために、押出成形中に系の粘度を低下させるため温度を上昇させることは一般に不可能である。さらに、最初に得られる、一般に数百ミクロンの厚さから、目標とする用途に応じて数十ミクロンの厚さ、一般に≦６５μｍの厚さの電極膜を得るためには、圧延またはカレンダー加工が必要である。この圧延またはカレンダー加工工程は、粘度に関連する圧縮応力および剪断応力が大きすぎ、多くの場合集電体の破壊（アルミニウム集電体の厚さ＜３０μｍ）を引き起こすため、集電体に対して直接行うことは一般に不可能である。したがって、最初の工程で、電極材料を製造し、次に続いて、材料を集電体に組み合わせる工程である複合化工程と呼ばれる追加の工程（カソードの集電体への熱圧着接合）を行う必要がある。この「段階的」複合化の状況では、電極材料と集電体との間の界面の最適な品質を得ることは一般により困難であり、一方、集電体上に押出成形された電極材料に対して直接圧延またはカレンダー加工を行う場合には、厚さの機能に加えて圧延またはカレンダー加工の応力のため、電極膜の集電体表面への接着が強化され、従ってより高品質の界面が形成され、電池内の電子交換の均一性および性質が向上する。
【先行技術文献】
【特許文献】
【０００８】
【特許文献１】国際公開第２００４／０４５００７号パンフレット
【発明の概要】
【発明が解決しようとする課題】
【０００９】
したがって、リン酸鉄を主成分とし、特にＬｉＦｅＰＯ4を主成分とする正極材料の製造プロセスであって：
−一般に６０％を超え、好ましくは７０％を超える高活性物質含有率を有し、同時に多孔度が最小となるカソードを得ること；
−複合化工程を必要とすることなく、カソード材料を集電体上に直接堆積すること；
−１００μｍ未満、好ましくは６５μｍ未満の厚さのカソード膜を得ること；
−高品質の膜（前述したような均一で低多孔度の膜であり、端部が薄くなることなく幅全体に渡って均一な厚さプロファイルを有し、良好な電気化学的性能が得られる）を得ること；および
−電極を電池の他の構成要素と組み合わせる前に、所望により、電極構成物の混合物中にリチウム塩を取り込むこと、
を可能とするプロセスが必要とされている。
【課題を解決するための手段】
【００１０】
したがって、本発明の主題の１つは、以下の成分：
−鉄−リン酸塩を主成分とする材料から選択される少なくとも１種類の活性正極材料と；
−リチウム塩の存在下でイオンを伝導する少なくとも１種類の水溶性ポリマーと；
−場合により、導電性を付与する少なくとも１種類の材料と、
を含む複合材料からなる正極の製造プロセスであって、
押出成形された複合材料を得るために、押出成形によって、前記複合材料の成分を混合する少なくとも１つの工程と、ダイから押出成形される前記複合材料を形成する少なくとも１つの工程と、前記押出成形した複合材料を圧延またはカレンダー加工することによって、集電体上に正極膜を形成する少なくとも１つの工程と、前記集電体に塗布された前記正極膜を乾燥させる少なくとも１つの工程とを含み、
前記押出成形工程が、コニーダー（ｃｏ−ｋｎｅａｄｅｒ）、二軸スクリュー押出機、またはマルチスクリュー押出機（スクリュー数＞２）によって、水性溶媒であって、脱塩水または蒸留水、あるいは脱塩水または蒸留水と、水性溶媒の全重量の最大３０重量％の少なくとも１種類の水混和性溶媒との混合物からなる水性溶媒（前記水性溶媒は、前記複合材料を形成する成分の全重量の約３〜２５重量％である）の存在下、２０〜９５℃の温度で行われることを特徴とする、製造プロセスである。
【発明の効果】
【００１１】
本発明によるプロセスは以下の利点を有する：
−温度を上昇させる必要なしに、混合物の粘度を低下させる可塑剤として機能することにより、押出成形を容易にする添加剤として水性溶媒が使用され、それによって、感熱性ポリマーの使用に適合した低い押出成形温度（２０〜９５℃の押出成形温度）が可能となる；
−スクリュープロファイル、温度プロファイル、および供給構造のモジュール式性質によって、種々の配合物の使用、およびカソードの特性の選択／改良が可能となる；
−粘度および押出成形温度が低下することで、材料を溶融させ供給材料を被覆するために乾式押出成形において通常もたらされる機械応力および熱応力が制限され；その結果、正極複合材料に酸化防止剤を加える必要が必ずしも生じない；
−一般に６０％を超え、好ましくは７０％を超える高活性物質含有率を有しながら、多孔度は制限されたカソードを得ることができ、１００μｍ未満、好ましくは６５μｍ未満の厚さのカソード膜を得ることができる。
【００１２】
乾式押出成形によって電極材料を製造するプロセスと比較すると、本発明によるプロセスは以下の利点を有する：
−乾式押出成形によって生じる応力によって、一般に、ポリマーが分解され、それによって、さらに、最終的に電気化学を妨害しやすい汚染物質が生成され得る；
−押出機器中の混合工程は、集電体上に押出成形された複合材料を圧延またはカレンダー加工する工程とインラインで行われる；
−集電体上に押出成形された材料を直接圧延またはカレンダー加工することによって、凝集した高品質の界面が確実に得られる。本発明によるプロセスにより、たとえば約１５ミクロンの厚さのアルミニウム基板からなる集電体上の＜６５μｍの厚さのカソード膜の圧延またはカレンダー加工が可能となる。粘度を調節することによって、≦１２μｍの厚さのアルミニウム基板上のカソード膜の圧延またはカレンダー加工が可能となる；
−押出成形された複合材料を形成する成分の混合物が低粘度であることにより、押出機の出口のダイがきれいになり、次いでインラインの圧延またはカレンダー加工が容易になり、安定した幅を有するカソード膜を直接得ることができる。したがって、本発明によるプロセスによって、幅が一定の膜を得るためにトリミングの必要なしに７００ｍｍを超える幅のカソードが生産可能となる。
したがって、本発明による湿式プロセスは、消費電力が少なく、機器の摩耗が少なく、ポリマーおよび電気化学に関する「混乱」が少ない。
【図面の簡単な説明】
【００１３】
【図１】使用した配列を示す図である。
【図２】走査型電子顕微鏡（ＳＥＭ）顕微鏡写真を示す図である。
【発明を実施するための形態】
【００１４】
押出成形工程は、好ましくは３５〜８０℃の温度で実施される。
【００１５】
本発明の好ましい一実施形態によると、押出成形工程は、二軸スクリュー押出機によって実施される。
【００１６】
本発明のプロセスにより場合により使用される二軸スクリュー押出機は、好ましくは共回転二軸スクリュー押出機である。
【００１７】
この場合、本プロセスにおいて場合により使用される二軸スクリュー押出機は、好ましくは、連続して約１０個のブロックからなり、各ブロックが独立して特定の選択された温度で制御され、ブロック中では２つの平行なスクリューが回転する区画モジュール式バレル（ｓｅｃｔｉｏｎａｌ，ｍｏｄｕｌａｒ  ｂａｒｒｅｌ）と、スクリューを駆動する可変速度歯車モーターと、電極複合材料の組成物を構成する成分を押出機に供給することが意図された１つ以上の可変供給速度の供給装置（重量または体積フィーダー）と、液体水性溶媒を導入するためのシステム（水性溶媒を押出機中に導入するための重量測定装置または液体注入ポンプ）と、場合により、成分を二軸スクリュー室に供給するための１つ以上のサイドフィーダーとを含む。さらに、二軸スクリュー押出機には、種々のホッパー（前述のフィーダーおよび供給装置用）と、１つ以上の液体注入ノズルを場合により接続するための１つ以上の特殊なバレル組立体と、場合により、サイドフィーダーの１つ以上の接続部分を受け入れるように意図された１つ以上のバレル組立体とが取り付けられる。これらの種々のモジュール式装置は、選択される構造に依存して二軸スクリューとともに配置することができる。押出成形される混合物の組成物の各成分用にフィーダーを使用できるので、選択されたフィーダーの種類に応じて顆粒または粉末のいずれも使用することができる。
【００１８】
二軸スクリュー押出機では、成分に加えられる剪断応力と、分散および分配混合との組み合わせによって、均一ペーストを得る目的で種々の成分が確実に混合される。最終混合物の品質は、スクリュープロファイルを形成する要素、特にニーダー、充填量、および発生する剪断速度に実質的に依存する。同時に、水を加えることによって得られる粘度低下によって、ポリマーマトリックスに対する機械応力および熱応力を制限しながら、種々のニーダーブレードを通過するので、１種類以上の感熱性水溶性ポリマーを分解させる可能性がある自己発熱を防止することができる。剪断応力および分散／分配混合は、二軸スクリュー要素によって、ならびにスクリューの性質、数、状態、および配列によって調節される。主として、選択されるニーダーの種類（単一ローブ、二重ローブ、三重ローブなど）と、ローブ幅（剪断力が作用するローブの先端）と、２つの連続する混練要素のローブの軸の間の角度（所望の分散／分配作用に応じて調節可能）と、スクリューに沿ったこれらのニーダーの分布とを使用することによって、所与の供給構造での混合物の品質を調節することができる。逆工程またはぎざぎざのあるローブなどの特殊な要素を使用することで、処方、ポリマーの特性、フィラーの種類および構成、ならびに所望の最終特性に応じて混合物を最適化することもできる。
【００１９】
本発明は、小型の実験室型二軸スクリュー押出機（たとえば直径１８ｍｍの押出機）、および直径が２００ｍｍを超えてもよい工業用押出機に適用することができる。これらの押出機は、一般に長さ（Ｌ）対直径（Ｄ）比（Ｌ／Ｄ）が２５〜５５の間であり、約１０個のゾーン（一般に７〜１３個のゾーン）を含む。
【００２０】
場合により水性溶媒中で使用可能な水混和性溶媒の中では、グリコール類、ならびにメタノール、エタノール、プロパノール、およびブタノールなどの低級アルコール類を挙げることができる。このような溶媒の中では、エタノールが好ましい。
【００２１】
水混和性溶媒が存在する場合、好ましくは水性溶媒の全重量の１５重量％未満となる。
【００２２】
本発明の別の好ましい実施形態によると、押出成形工程で使用される水性溶媒の量は、複合材料を形成する成分の全重量の約８〜１５重量％で変動する。
【００２３】
混合パラメーターの調節が望ましい場合は、多数の箇所または多数の個別のゾーンのいずれかで、水性溶媒を押出機中に導入することができる。最初の混合サブ工程は、拡散および分配混合が強められるように、依然として比較的粘稠のペーストに対して行われる場合があり；次に他の連続する導入サブ工程を行うことができ、それによって、混合物の穏やかな混合が続けられるように粘度を徐々に低下させることができる。一般に、プロセス、処方、および所望の特性応じて、二軸スクリュー中に導入される水性溶媒の％量を変動させることで、カソードペーストの粘度を調節することができる。
【００２４】
７０℃の温度で試験される典型的な混合物の場合、粘度は、約５００ｓ-1の剪断速度で約５００〜１０００Ｐａ・ｓであり、約１０００ｓ-1の剪断速度で１００〜５００Ｐａ・ｓであり、＞２０００ｓ-1の剪断速度で一般に２５０Ｐａ・ｓ未満である（これはチキソトロピー挙動を明らかに示しており、言い換えると剪断速度とともに粘度が低下する）。これらの粘度測定は、Ｒｏｓａｎｄより販売されるＲＨ  ２２００（登録商標）ツインボア・キャピラリー・レオメーターを使用して行われ、ＢａｇｌｅｙおよびＲａｂｉｎｏｗｉｔｃｈの補正を取り込むことができた。
【００２５】
規定量の水溶液の導入は、重量測定により、押出機の１つ以上の好適なゾーン中に行うことができる。
【００２６】
本発明の別の好ましい実施形態によると、圧力の増加および安定化のための装置は、ダイをきれいにし主として均一になることを確実にするため、ダイの前の押出機出口に配置される。このような装置としては、たとえば一軸スクリュー再処理（ｒｅｗｏｒｋ）押出機および押出成形用ギアポンプ（溶融ポンプ）を挙げることができる。
【００２７】
本発明の別の実施形態によると、２０〜９５℃の温度プロファイルを有する一軸スクリュー再処理押出機が使用される。回転速度は、当業者の一般知識により、供給速度および一軸スクリューの大きさに応じて設定される。
【００２８】
次に、ダイは、一般に円筒形または平坦であり、押出成形ラインの終端の圧力を増加および安定化する装置の下流に配置され、圧延またはカレンダー加工装置に押出物を供給する。本発明によると、フラットダイが好ましくは使用され、その形状は、最終製品（正極）の形状に類似しており、安定した幅の製造が促進される。
【００２９】
ダイを出た押出物は、次に、集電体上へ圧延またはカレンダー加工される。カソードがローラーに付着するという発生し得る問題を解決するために、圧延またはカレンダー加工の速度で移動する保護フィルム（たとえばポリプロピレン（ＰＰ）またはポリエチレンテレフタレート（ＰＥＴ）フィルムまたは非粘着性のプラスチックフィルム）を使用することができる。次にこのフィルムを除去して、続いて乾燥作業が行われる。フィルムは圧延またはカレンダー加工工程の間に機械応力および熱応力に大きくさらされないので、このフィルムは何度も再利用することができる。別の解決法は、押出物と接触するローラー上を移動する非粘着性ベルトを使用することに存する。非粘着性材料でできたローラーを使用したり、最終製品に望まれる表面仕上げに適合した非粘着性コーティングを使用したりすることもできる。
【００３０】
本発明の別の好ましい実施形態では、ダイは圧延システムの近くに配置される。厚さが数百ミクロンである押出物または一次成形物は、複合材料を乾燥させると、目標の厚さを得るために必要な厚さに圧延またはカレンダー加工される。圧延またはカレンダー加工装置の温度、間隙、および押圧を調節することができる。
【００３１】
本発明の別の好ましい実施形態によると、圧延またはカレンダー加工工程は、反対方向に回転する２つのローラーからなる圧延またはカレンダー加工装置で行われる。各ローラーの温度は、個別に１５〜９５℃の範囲内で制御することができる。線速度は、導入材料の供給速度、ならびに目標とする製品の幅および厚さに依存する。ダイと圧延またはカレンダー加工装置との間の距離を最適化することによって、ローラーの間への押出物の導入を制御でき、最終的な幅を安定化させることができる。
【００３２】
本発明の別の好ましい実施形態では、特に活性鉄−リン酸塩系材料の分解を防止するために、複合材料中の水の滞留時間は最低限にされる。未乾燥の押出成形複合材料が集電体と接触する場合に、ある種の集電体上で、被覆によっては、水の存在によって発生し得るある種の腐食を防止するために、水の滞留時間を最低限にすることも必要となる。このことが、製品の完全性を保存し、その品質を最適化しながら、工業的な処理量の要求に適合させるために、乾燥工程が好ましくはインラインで行われる理由である。
【００３３】
本発明によるプロセスによると、複合材料を形成する種々の成分は直接押出機に加えられる（特殊な準備をしたり、あらかじめ混合物を調製したりする必要はない）。
【００３４】
次に、電極複合材料の組成物の成分は、押出機中に、１つの重量または体積フィーダー中に含有される混合物の形態で導入されたり、あるいは、単独またはグループで互いに直列に配置された複数の重量または体積フィーダーに分配され得る。あるいは重量測定により供給するために、１つ以上のこれらのフィーダーを、押出機に固定された１つ以上のサイドフィーダーに接続して、１種類以上の所望の原材料を押出機に送出させることもできる。この種の配置は、重量測定による供給が困難となり得る生成物を均一に導入することを確実にするために、押出成形において広く用いられている。
【００３５】
本発明の別の好ましい実施形態によると、活性正極材料、水溶性ポリマー、および導電性を付与する材料は、それぞれ異なるフィーダー中に収容され、連続および／または同時に、水性溶媒を導入するためのゾーンの下流または上流の、押出機の種々の選択されたゾーン中に導入される。
【００３６】
規定量の水性溶媒の導入は、重量測定により、押出機の１つ以上の好適なゾーンで行うことができる。水性溶媒は、好ましくは、液体注入ポンプによって押出機中に直接注入される。
【００３７】
本発明の別の好ましい実施形態によると、押出成形は、電極材料の組成物の成分（固形分）の混合物が１時間当たり２〜２００ｋｇの供給速度で行われる。したがって、たとえば、固形成分の供給速度が１００ｋｇ／ｈであり、約１２重量％の水性溶媒が加えられる場合、全供給速度（固形成分＋水性溶媒）は約１１３．６ｋｇ／ｈとなる。
【００３８】
活性電極材料は、好ましくは被覆されていない粒子、または炭素質被覆を含む粒子の形態のＬｉＦｅＰＯ4である。後者の場合、ＬｉＦｅＰＯ4粒子の表面上に炭素が存在するため、複合材料の組成物の成分の混合物に導電性を付与する材料を加える必要はないか、あるいはより少量が必要となる。
【００３９】
活性電極材料は、好ましくは、固体状態にある複合材料の組成物の成分の全重量の約６０〜８５重量％、より好ましくは約７０〜８０重量％となる。
【００４０】
本発明により場合により使用される水溶性ポリマーは、好ましくは粉末、顆粒、または水性分散液の形態をとる。好ましくは、ポリエーテル、たとえばポリオキシエチレン（ＰＯＥ）、ポリオキシプロピレン、およびポリオキシブチレンポリマー、コポリマー、およびターポリマーから選択される。
【００４１】
このポリマーは、好ましくは、固体状態にある複合材料の組成物の成分の全重量の約１０〜３０重量％、より好ましくは約１５〜２５重量％となる。
【００４２】
導電性を付与する材料は、場合により炭素であり、好ましくは、カーボンブラック、たとえばアセチレンブラック、または高比表面積カーボンブラック（ＡｋｚｏＮｏｂｅｌよりＫｅｔｊｅｎｂｌａｃｋ（登録商標）ＥＣ−６００ＪＤの名称で販売される製品など）、カーボンナノチューブ、黒鉛、またはこれらの材料の混合物から選択される。カーボンブラックまたは黒鉛の水性分散液、たとえばＡｃｈｅｓｏｎよりＥｌｅｃｔｒｏｄａｇ（登録商標）ＥＢ−０１２の商品名で販売される製品であってもよい。
【００４３】
本発明によると、導電性を付与する材料は、好ましくは、低比表面積炭素が使用される場合（比表面積が２００ｍ2／ｇを下回ることを意味する）約０〜１０重量％であり、高比表面積炭素が使用される場合（比表面積が１０００ｍ2／ｇを超えることを意味する）約０〜２．５重量％の間であり、前記％値は、固体状態にある複合材料の組成物の成分の全重量に対して表されている。炭素の％値は、ＬｉＦｅＰＯ4粒子中にすでに場合により取り込まれている炭素量に応じて調節される。炭素で十分に被覆されたＬｉＦｅＰＯ4粒子を使用することによって、炭素質フィラーを加える必要がなくなる場合がある。対照的に、未被覆のＬｉＦｅＰＯ4粒子の使用は、一般に導電性材料の取り込みが必要となることを意味する。
【００４４】
電気化学的に機能するため、正極複合材料は、イオン伝導特性を付与する少なくとも１種類の材料を含有する必要がある。この材料は、特に、ＬｉＡｌＣｌ4、Ｌｉ2Ａｌ2Ｃｌ6Ｏ、ＬｉＣｌＯ4、ＬｉＰＦ6、ＬｉＡｓＦ6、ＬｉＢＦ4、ＬｉＣＦ3ＳＯ3、ＬｉＳｂＦ6、ＬｉＳｂＣｌ6、Ｌｉ2ＴｉＣｌ6、Ｌｉ2ＳｅＣｌ6、Ｌｉ2Ｂ10Ｃｌ10、Ｌｉ2Ｂ12Ｃｌ12、ＬｉＢＯＢ、ＬｉＢＥＴＩ、ＬｉＦＳＩ、およびＬｉＴＦＳＩから選択されるリチウム塩であってよい。
【００４５】
リチウム塩の最終含有率は、好ましくは、膜の乾燥後の電極複合材料の全重量の約３〜１０重量％、より好ましくは約４〜８重量％まで変動する。
【００４６】
本発明の第１の変形例によると、リチウム塩は、押出成形工程において電極複合材料の組成物の成分に加えられる。この場合、ＬｉＴＦＳＩ、ＬｉＣｌＯ4、またはＬｉＢＥＴＩなどの非加水分解性で水溶性の塩（水中で安定な対イオン）である。
【００４７】
本発明のプロセスの特に好ましい一実施形態によると、押出成形工程で使用される水性溶媒は、次に、溶液中の前記リチウム塩を含有する。リチウム塩を含む水性溶媒の使用は、粉末の塩の取り扱いに関する欠点（汚染、および非無水雰囲気中での付着性／潮解性生成物の形成の危険性）を制限する利点を有する。
【００４８】
本発明の第２の変形例によると、リチウム塩は、帰納的に電極複合材料中に取り込まれ、すなわち、膜を乾燥させる工程の後、電解質を電極膜の表面と接触させた後に電解質から拡散させることによって取り込まれる。
【００４９】
本発明によると、圧延またはカレンダー加工工程は、ダイの出口から押出成形された複合材料への作用を介して、集電体の２つの面の少なくとも１つに対して直接行われる。この圧延またはカレンダー加工工程は、好ましくは２０〜９５℃、より好ましくは３０〜７０℃の温度で行われる。
【００５０】
集電体に塗布した複合材料膜は、好ましくは厚さが約１００μｍ以下、より好ましくは約６５μｍ以下である。
【００５１】
正極用の集電体は、一般に、４μｍ〜３０μｍ、好ましくは５〜１５μｍの範囲の厚さのアルミニウム箔からなり、さらに、電極複合材料と接触する各面上に保護防食層を有し、それによって、その構成物、特にリチウム塩に接触することによるいかなる化学反応も防止され、その構成物は、押出機の二軸スクリュー中に導入される成分の１つか、または電池の種々の構成要素の組立中に後に加えられる。この保護防食層は、たとえば、カソードの構成要素に対して化学的に不活性である導電性ラッカー、あるいは、たとえば金層または窒化チタン層などのカソードの構成要素に対して化学的に不活性である被覆からなり得る。
【００５２】
集電体に塗布された膜を乾燥させる工程は、好ましくはインラインで行われる。これは、押出成形工程で使用され膜中に存在する水を除去するという目的を有する。当分野で従来使用され当業者に周知の種々の膜乾燥技術を、場合により組み合わせて、乾燥工程で使用してもよい。このような技術の中では、特に伝導加熱、対流加熱、および放射加熱を挙げることができる。
【００５３】
本発明によるプロセスの好ましい一実施形態によると、集電体（箔）に塗布された膜の乾燥は、水平フロート（自立）技術を含む乾燥オーブン中、すなわち乾燥トンネルとも呼ばれる、箔を確実に支持するための互いに連続して配置された上部および下部エアナイフを備えた乾燥オーブン中で、対流加熱によって行われる。
【００５４】
この場合、オーブン中に導入された複合材料膜を支持する集電体は自立しており、すなわち、膜の下面および上面への方向に交互に向かったエアナイフによってオーブン中所与の高さで維持される。これらのエアナイフは、膜の両側に交互に配置されたブロアーノズルから放出されることで、ノズルおよび／またはオーブンの他の機械的部品と機械的に接触することなくシートを確実に支持する。このようなオーブンは、一般に、種々の個別に温度制御されたゾーンからなり、それによってある温度プロファイルを乾燥空気に付与することができ、ノズルの吹き付け圧力／流量を調節することによって空気の速度を制御することができる。所与の供給速度および所与のカソード構成に対して調節された圧延またはカレンダー加工の速度で、膜がオーブンを通過する。強制対流加熱によって、膜から水が除去される。空気の吸水能力を最適化するために乾燥機に入る空気が乾燥するように、オーブン中に除湿システムを組み込むこともできる。たとえば、特に、複数の別個の乾燥ゾーンを含み、それぞれの長さが数メートルであり、その中で空気が加熱される乾燥トンネルを使用することができる。一般に、各ゾーンにおいて、空気の温度は６０℃〜２００℃で変動してよく、ノズルから噴射される空気の速度は約２５〜５０ｍ／ｓである。各温度ゾーンにおいて、膜の変形や孔隙の形成を引き起こすことなく膜中に存在する水性溶媒分子の最大量を除去するために、特に気流速度を調整することができる。これらのゾーンのそれぞれは、実質的に乾燥した膜が得られるまで、すなわち膜が１０００ｐｐｍ未満、より好ましくは６００ｐｐｍ未満の水を含有するまで、徐々に多量の水性溶媒を除去する。当然ながら、乾燥トンネルは、その形状および有用な長さ、ならびに膜を十分乾燥させるのに必要な温度レベルに応じて、より多いまたは少ない乾燥ゾーンを含むこともできる。
【００５５】
本発明の別の主題は、上記プロセスにより得られた正極である。これは、活性電極材料が、リン酸鉄、好ましくはＬｉＦｅＰＯ4を主成分とする材料である複合材料膜の形態であり：
−活性電極材料含有率が、固体状態にある電極の全重量の６０重量％を超え、好ましくは７０重量％を超え；
−その厚さが１００μｍ未満、好ましくは６５μｍ未満であり；
−その多孔度が３％未満、好ましくは１％未満であり；
−その含水率が１０００ｐｐｍ未満、好ましくは６００ｐｐｍ未満
であることを特徴とする。
【００５６】
本発明による電極は、最小の幅、すなわち約１センチメートルから、場合により７００ｍｍを超える値まで典型的には変動する多数の幅で提供することができる。特に、本発明によるプロセスを実施することによって、観察される正極の固有の特性が不都合に変化することなく、従来技術の公知のプロセスを使用して一般に可能な幅よりも広い幅を得ることができる。
【００５７】
本発明の別の主題は、上記規定の正極のリチウム電池、特にＬＭＰ電池の製造への使用である。
【００５８】
最後に、本発明の別の主題は、少なくとも１つの正極、１つの負極、電解質、および集電体を含み、正極が前述の規定のような電極であることを特徴とするリチウム電池である。
【実施例】
【００５９】
本発明を以下の例示的実施形態によって例示するが、本発明はこれらに限定されるものではない。
【００６０】
例１：本発明のプロセスによる正極の作製
【００６１】
この実施例では、１０ｋｇ／ｈの供給速度において、多数の重量フィーダーを備え、その１つがサイドフィーダーに接続された共回転二軸スクリュー押出機、液体注入ポンプ、フラットダイに連結した再処理一軸スクリュー押出機、電極を集電体上に圧延するためのユニット、および乾燥トンネルを使用して、本発明のプロセスを用いて正極を製造した。
【００６２】
使用した配列は、添付の図１に示され、長さが１．１メートルであり、１０個のゾーンを含み、２５ｍｍの直径を有する二軸スクリュー押出機（１）は、重量フィーダー（２ａ、２ｂ、２ｃ）によって固体成分を供給し、液体注入ポンプ（３）によって水性溶媒（脱塩水＋ＬｉＴＦＳＩ）を供給し、押出機（１）は、３０ｍｍの直径を有する再処理一軸スクリュー押出機（４）に連結され、これはフラットダイ（５）を備え、圧延ステーション（６）上に開放され、強制対流乾燥オーブン（７）で終わっている。
【００６３】
第一工業製薬（ＤＫＳ）よりＨＱＳＥＢの商品名で販売される顆粒の形態のポリ（エチレンオキシド）／ポリ（ブチレンオキシド）コポリマーをフィーダー（２ａ）中に導入し、ＡｋｚｏＮｏｂｅｌよりＫｅｔｊｅｎ  Ｂｌａｃｋ  ＥＣ−６００  ＪＤの商品名で販売される高比表面積炭素粒子をフィーダー（２ｂ）中に導入し、ＬｉＦｅＰＯ4粒子をサイドフィーダーに接続されたフィーダー（２ｃ）中に導入することによって、正極を作製した。押出機中の混合後および乾燥前に、１６．４重量％のポリマー、１．３重量％の炭素粒子、および６５．１重量％のＬｉＦｅＰＯ4を含有する押出成形複合材料が得られるように、重量フィーダーの供給速度を調節した。フィーダー（２ａ）、（２ｂ）、および（２ｃ）の内容物を、連続して二軸スクリュー（１ａおよび１ｂ）中に導入した。すべての成分を押出機（１）の二軸スクリュー中で混合した後に１０重量％の水を含有する押出成形複合材料を得るのに十分な量の３０重量％のＬｉＴＦＳＩを含有する脱塩水を、液体注入ポンプ（３）によって二軸スクリュー（１ｃ）中に導入した。全乾燥供給速度を１０ｋｇ／ｈに調節し、すなわち注入した水の重量を考慮すれば約１１．１ｋｇ／ｈの供給速度に調節した。押出成形は８０℃の温度で行いながら、二軸スクリューは約２２０ｒｐｍで回転させた。押出成形によって得られた複合材料は、次に、再処理一軸スクリュー（４）によって２５ｒｐｍの速度および８０℃の温度で再処理し、フラットダイ（５）に送出した後、最終の圧延工程（６）に進め、そこで、３０重量％のアセチレンブラックおよび７０重量％のポリフッ化ビニリデン／ヘキサフルオロ−プロピレン（ＰＶＤＦ−ＨＦＰ）で構成される厚さが２μｍの導電性保護ラッカーが両面に被覆された厚さ１５μｍのアルミニウム箔からなる集電体上に、押出成形した混合物を、４．５ｍ／分の圧延速度で圧延した。次に、有効長が６メートルであり乾燥空気（露点−３０℃）が約１２０ｍ3／ｈの流速で１３０℃の温度で向流で流される強制対流乾燥オーブン（７）に通すことによって、水を除去するために、集電体に塗布された押出成形材料の膜をインラインで乾燥させた。
【００６４】
このようにして、集電体上に直接堆積された正極が得られ、前記電極は、厚さが６２±２μｍ、多孔度が１．５％未満、幅が２５０±１ｍｍ、および含水率が６００ｐｐｍ未満である複合材料薄膜の形態であった。
【００６５】
走査型電子顕微鏡（ＳＥＭ）顕微鏡写真を添付の図２（倍率１０００倍）に示す。
【００６６】
この顕微鏡写真は、電極膜が高品質の端部および均一な厚さを有することを示している。
【００６７】
さらに、電極の作製に使用したポリマーの分解がないことを調べるために、押出成形前のＨＱＳＥＢポリマーに対して溶液中の粘度測定を行った。作業手順の工程は、１重量％で水中にリチウム塩の存在下でポリマーを溶解させる工程（水浴中で穏やかに撹拌しながら４０℃で１８時間）、「Ｄｕｒｉｅｕｘ（登録商標）無灰急速濾過」濾紙で濾過する工程と、Ｕｂｂｅｌｏｈｄｅ型毛細管からなるＳｃｈｏｔｔ（登録商標）粘度計（Ｉｃシリーズ、較正Ｋ〜０．０３）を３０℃の恒温槽（モデルＳｃｈｏｔｔ（登録商標）ＣＴ３２）に入れ、底部にはタイマーに接続された光学センサー（Ｓｃｈｏｔｔ（登録商標）Ｇｅｒａｔｅ−ｔｙｐｅ  ＡＶＳ  ３１０）を取り付け、それによって、既知の特定直径の毛細管を正確な特定体積の溶液が通過する流下時間を正確に測定することによって動粘度を測定する工程を含んだ。粘度は、ポアズイユの法則を用いて混合時間から求めた。押出成形前では７±０．１ｍｍ2／ｓの粘度が得られた。同じ分析を、押出成形したカソード膜からサンプリングしたポリマーに対して行い、カソードを溶解させ（水浴中で穏やかに撹拌しながら４０℃で１８時間）１重量％のポリマーの溶液を最終的に得る第１の工程の後に、フィラー（活性材料および炭素質充填材料）を遠心分離（３５０ｒｐｍで２０分間）で分離する第２の工程、および濾過工程（Ｄｕｒｉｅｕｘ（登録商標）濾紙を使用）を行った後、溶液をＵｂｂｅｌｏｈｄｅ管に導入した。
【００６８】
押出成形後には６．８±０．１ｍｍ2／ｓの粘度が得られ、これは、本発明による押出成形プロセスによって、電極の製造に使用される混合物の組成物のポリマーが分解されないことを示している。
【００６９】
例２：本発明のプロセスによる正極の作製
【００７０】
この実施例では、１００ｋｇ／ｈの供給速度において、多数の重量フィーダーを備え、その１つがサイドフィーダーに接続された共回転二軸スクリュー押出機、液体注入ポンプ、フラットダイに連結した再処理一軸スクリュー押出機、電極を集電体上に圧延するためのユニット、および乾燥トンネルを使用して、本発明によるプロセスを用いて正極を製造した。
【００７１】
使用した配列は、実施例１の配列と類似のものである。
【００７２】
第一工業製薬（ＤＫＳ）よりＨＱＳＥＢの商品名で販売される顆粒の形態のポリ（エチレンオキシド）／ポリ（ブチレンオキシド）コポリマーをフィーダー（２ａ）中に導入し、ＡｋｚｏＮｏｂｅｌよりＫｅｔｊｅｎ  Ｂｌａｃｋ  ＥＣ−６００  ＪＤの商品名で販売される高比表面積炭素粒子をフィーダー（２ｂ）中に導入し、ＬｉＦｅＰＯ4粒子をサイドフィーダーに接続されたフィーダー（２ｃ）中に導入することによって、正極を作製した。押出機中の混合後および乾燥前に、１６．４重量％のポリマー、１．３重量％の炭素粒子、および６５．１重量％のＬｉＦｅＰＯ4を含有する押出成形複合材料が得られるように、重量フィーダーの供給速度を調節した。フィーダー（２ａ）、（２ｂ）の内容物を、重力によって連続して二軸スクリュー押出機（１ａおよび１ｂ）中に導入した。フィーダー２ｃの内容物は、サイドフィーダーを介して二軸スクリュー中に導入した。すべての成分を押出機（１）の二軸スクリュー中で混合した後に８〜１６重量％の水を含有する押出成形複合材料を得るのに十分な量の１５〜４０重量％のＬｉＴＦＳＩを含有する脱塩水も、液体注入ポンプ（３）によって二軸スクリュー（１ｃ）中に導入した。全乾燥供給速度を１００ｋｇ／ｈに調節し、すなわち注入した水の重量を考慮すれば約１０８〜１１９ｋｇ／ｈの供給速度に調節した。押出成形を６５℃の温度で行いながら、二軸スクリューは約１８０ｒｐｍで回転させた。押出成形によって得られた複合材料は、次に、再処理一軸スクリュー押出機（４）によって２４ｒｐｍの速度および６５℃の温度で再処理し、フラットダイ（５）に送出した後、最終の圧延工程（６）に進め、そこで、厚さが２μｍの導電性保護ラッカー（このラッカーは前述の実施例１に記載のものと同一である）が両面に被覆された厚さ１２μｍのアルミニウム箔からなる集電体上に、押出成形した混合物を、３５ｍ／ｍｉｎの圧延速度で圧延した。次に、３０〜５０ｍの間の長さを有し、３０〜６０ｍ／ｓの速度で空気を吹き出す上部および下部ノズルを有し、ゾーンの位置に応じて６０〜１８０℃の温度が使用される水平フロート乾燥トンネル（７）に通すことによって、水を除去するために、集電体に塗布された押出成形材料の膜を乾燥させた。
【００７３】
このようにして、集電体上に直接堆積された正極が得られ、前記電極は、厚さが５２±２μｍ（Ｍｉｔｕｔｏｙｏ（登録商標）プロフィロメータ−を使用して実験室でサンプルを測定）、多孔度が２．５％未満であり、幅が３８０±１．５ｍｍであり、含水率が６００ｐｐｍ未満である複合材料薄膜の形態であった。
【００７４】
第１のカソード面の乾燥後の厚さを測定するために、集電体系上で零点調整したインライン厚さ測定によって、平均厚さが５２μｍ±２μｍであることを確認した。このインライン厚さ測定は、一連のＬＥＤを使用するＫｅｙｅｎｃｅ（登録商標）ＬＳ  ７０３０移動式光学装置（幅全体を分析するために横方向に移動）によって行った。
【００７５】
多孔度は、従来の質量／体積技術によって製品の真密度を求めることによって測定し、Ｍｉｃｒｏｍｅｒｉｔｉｃｓ  ＡｃｃｕＰｙｃ  １３３０ヘリウムピクノメーターを用いて行った測定で小さな多孔度値を確認した。実際の密度測定を行うことで、最終製品が低い多孔度レベルであることが分かった。表面および端面のＳＥＭ観察（図示せず）によってこれらの性質を確認した。表面には孔隙が観察されず、試験したサンプルには空隙は見られなかった。
【００７６】
インライン欠陥検出システム（Ｉｎｃｏｒｅ  Ｓｙｓｔｅｍｓ（登録商標）ソフトウェアを備えたＡｖｉｉｖａ（登録商標）ＳＭ２  ４０９６−ピクセル高解像度リニアカメラ）によって、製造全体で、膜の品質（異物、すりきず、孔隙などがないこと）を監視し、カソードおよび集電体端部の幅をインラインで制御することもできる。この測定システムにより測定すると平均値が３８０±１．５ｍｍであった。
【００７７】
上記系｛集電体／カソード／第１の面｝の自由面に対して同じパラメーターで、第２のカソード面の押出成形および処理を行った。これによって、各面上に正極膜が被覆された集電体が得られ、全体の厚さが１２０±４μｍ（両方のカソード面、集電体、およびその保護層を含む）、多孔度が１．５％未満であり、幅が３８０±１．５ｍｍであり、含水率が５００ｐｐｍ未満であった。乾燥後の第２のカソード面の固有の厚さを測定するために、この場合は第１の集電体／カソード系上で零点調整したインライン厚さ測定を行うと、平均統計的厚さが５２μｍ±２μｍとなった。
【００７８】
例３：リチウム電池の作製
【００７９】
この実施例では：
−前述の実施例２で生産した正極；
−仏国特許出願第２  ８８１  ２７５号明細書に記載の二重層膜、すなわち重量基準で３８％のポリオキシエチレン（ＰＯＥ）、５３％のＰＶＤＦ／ＨＦＰ、９％のＬｉＴＦＳＩを含有しカソードと接触する厚さ１０μｍの第１の膜と、７０％のＰＯＥ、２．２％のＰＶＤＦ／ＨＦＰ、１７．８％のＬｉＴＦＳｉ、および１０％のＭｇＯを含有しリチウムと接触する厚さ１０μｍの第２の膜とからなる膜からなる電解質；
−負極としての厚さ７０μｍのリチウム膜；および
−アルミニウム集電体
を有するリチウム電池を製造した。
【００８０】
巻き取ることでこれらの要素を組み合わせた。
【００８１】
３．６Ｖ〜２．５Ｖの間の電圧を端子に印加することによって、電池をＣ／２の放電計画およびＣ／４の充電計画で動作させた。
【００８２】
得られた電圧＝ｆ（容量）チャート（図示せず）は正常であり、プロセスに関連する欠陥は示されなかった。
【００８３】
寿命を測定すると１３０８サイクルとなり（電池の初期容量から２０％低下に相当する寿命の終了）、これは目標設定の１０００サイクルよりもはるかに長い。
【００８４】
したがって、本発明による正極膜の作製プロセスを使用することで、この膜を用いた電池の性能が低下することはないと思われる。
【図１】
2013504846.tif 000003
【図２】
2013504846.tif 000004
【手続補正書】
【提出日】平成24年5月10日(2012.5.10)
【手続補正１】
【補正対象書類名】特許請求の範囲
【補正対象項目名】請求項３３
【補正方法】変更
【補正の内容】
【請求項３３】
その幅が、１センチメートルから７００ｍｍを超える値まで変動することを特徴とする、請求項３１および３２のいずれか一項に記載の電極。
【国際調査報告】
2013504846.tif 000005
2013504846.tif 000006
2013504846.tif 000007
2013504846.tif 000008